(57)【要約】【課題】円偏光板および表示装置に関する。【解決手段】偏光子と、前記偏光子の一面に位置し、液晶層を含むフォルダブル補償フィルムとを含み、前記液晶層の４５０ｎｍ、５５０ｎｍおよび６５０ｎｍ波長に対する面内位相差は、下記関係式１または２を満たし、前記補償フィルムは、４２０ｎｍ以下の波長領域の光を吸収し、ＣＩＥ−Ｌａｂ色座標系で反射色相がΔａ＊ｂ＊≦５．０を満たすフォルダブル円偏光板およびこれを具備したフォルダブル可能な有機発光表示装置に関する。［関係式１］Ｒｅ（４５０ｎｍ）＜Ｒｅ（５５０ｎｍ）≦Ｒｅ（６５０ｎｍ）［関係式２］Ｒｅ（４５０ｎｍ）≦Ｒｅ（５５０ｎｍ）＜Ｒｅ（６５０ｎｍ）前記関係式１または２において、Ｒｅ（４５０ｎｍ）は、４５０ｎｍ波長の入射光に対する液晶層の面内位相差であり、Ｒｅ（５５０ｎｍ）は、５５０ｎｍ波長の入射光に対する液晶層の面内位相差であり、Ｒｅ（６５０ｎｍ）は、６５０ｎｍ波長の入射光に対する液晶層の面内位相差である。【選択図】図１
2020504325.tif 000002
【特許請求の範囲】
【請求項１】
偏光子と、
前記偏光子の一面に位置し、液晶層を含むフォルダブル可能な補償フィルムと、
を含み、
前記液晶層の４５０ｎｍ、５５０ｎｍおよび６５０ｎｍ波長に対する面内位相差は、下記関係式１または２を満たし、
前記補償フィルムは、４２０ｎｍ以下の波長領域の光を吸収し、
ＣＩＥ−Ｌａｂ色座標系で反射色相がΔａ＊ｂ＊≦５．０を満たすフォルダブル円偏光板：
［関係式１］
Ｒｅ（４５０ｎｍ）＜Ｒｅ（５５０ｎｍ）≦Ｒｅ（６５０ｎｍ）
［関係式２］
Ｒｅ（４５０ｎｍ）≦Ｒｅ（５５０ｎｍ）＜Ｒｅ（６５０ｎｍ）
前記関係式１または２において、
Ｒｅ（４５０ｎｍ）は、４５０ｎｍ波長の入射光に対する液晶層の面内位相差であり、
Ｒｅ（５５０ｎｍ）は、５５０ｎｍ波長の入射光に対する液晶層の面内位相差であり、
Ｒｅ（６５０ｎｍ）は、６５０ｎｍ波長の入射光に対する液晶層の面内位相差である。
【請求項２】
前記液晶層は、４２０ｎｍ以下の波長領域の光を吸収する液晶を含む請求項１に記載のフォルダブル円偏光板。
【請求項３】
前記液晶層は、４２０ｎｍ以下の波長領域の光を吸収する添加剤を含む請求項１に記載のフォルダブル円偏光板。
【請求項４】
前記補償フィルムは、４２０ｎｍ以下の波長領域の光を吸収する吸光フィルムを含む請求項１に記載のフォルダブル円偏光板。
【請求項５】
前記補償フィルムの４００ｎｍ波長の光の吸収率は、１５％以上である請求項１に記載のフォルダブル円偏光板。
【請求項６】
前記補償フィルムの４００ｎｍ波長の光の吸収率は、５０％以上である請求項１に記載のフォルダブル円偏光板。
【請求項７】
前記補償フィルムの４００ｎｍおよび５５０ｎｍ波長の光の透過率は、下記関係式３を満たす請求項１に記載のフォルダブル円偏光板：
［関係式３］
Ｔ２／Ｔ１≦０．６
前記関係式３において、
Ｔ１は、補償フィルムの５５０ｎｍ波長の光の透過率であり、
Ｔ２は、補償フィルムの４００ｎｍ波長の光の透過率である。
【請求項８】
前記補償フィルムは、４３０ｎｍ〜７８０ｎｍ領域の光を実質的に吸収しない請求項１に記載のフォルダブル円偏光板。
【請求項９】
前記補償フィルムの５５０ｎｍに対する面内位相差は、１１０ｎｍ〜１８０ｎｍである請求項１に記載のフォルダブル円偏光板。
【請求項１０】
前記補償フィルムは、単一の液晶層を含む請求項１に記載のフォルダブル円偏光板。
【請求項１１】
有機発光表示パネルと、
前記有機発光表示パネルの一面に位置し、偏光子およびフォルダブル補償フィルムを含むフォルダブル円偏光板と、
を含み、
前記有機発光表示パネルは、第１波長領域の光を放出し、
前記補償フィルムは、液晶層を含み、前記第１波長領域より短波長領域の光を吸収し、
前記液晶層の４５０ｎｍ、５５０ｎｍおよび６５０ｎｍ波長に対する面内位相差は、下記関係式１または２を満たし、
前記円偏光板は、ＣＩＥ−Ｌａｂ色座標系で反射色相がΔａ＊ｂ＊≦５．０を満たすフォルダブル可能な有機発光表示装置：
［関係式１］
Ｒｅ（４５０ｎｍ）＜Ｒｅ（５５０ｎｍ）≦Ｒｅ（６５０ｎｍ）
［関係式２］
Ｒｅ（４５０ｎｍ）≦Ｒｅ（５５０ｎｍ）＜Ｒｅ（６５０ｎｍ）
前記関係式１または２において、
Ｒｅ（４５０ｎｍ）は、４５０ｎｍ波長の入射光に対する液晶層の面内位相差であり、
Ｒｅ（５５０ｎｍ）は、５５０ｎｍ波長の入射光に対する液晶層の面内位相差であり、
Ｒｅ（６５０ｎｍ）は、６５０ｎｍ波長の入射光に対する液晶層の面内位相差である。
【請求項１２】
前記第１波長領域は、４３０ｎｍ〜７８０ｎｍである請求項１１に記載の有機発光表示装置。
【請求項１３】
前記補償フィルムは、前記第１波長領域の光を実質的に吸収しない請求項１２に記載の有機発光表示装置。
【請求項１４】
前記液晶層は、４２０ｎｍ以下の波長領域の光を吸収する液晶を含む請求項１１に記載の有機発光表示装置。
【請求項１５】
前記液晶層は、４２０ｎｍ以下の波長領域の光を吸収する添加剤を含む請求項１１に記載の有機発光表示装置。
【請求項１６】
前記補償フィルムは、４２０ｎｍ以下の波長領域の光を吸収する吸光フィルムを含む請求項１１に記載の有機発光表示装置。
【請求項１７】
前記補償フィルムの４００ｎｍ波長の光の吸収率は、１５％以上である請求項１１に記載の有機発光表示装置。
【請求項１８】
前記補償フィルムの４００ｎｍ波長の光の吸収率は、５０％以上である請求項１１に記載の有機発光表示装置。
【請求項１９】
前記補償フィルムの４００ｎｍおよび５５０ｎｍ波長の光の透過率は、下記関係式３を満たす請求項１１に記載の有機発光表示装置：
［関係式３］
Ｔ２／Ｔ１≦０．６
前記関係式３において、
Ｔ１は、補償フィルムの５５０ｎｍ波長の光の透過率であり、
Ｔ２は、補償フィルムの４００ｎｍ波長の光の透過率である。
【請求項２０】
前記補償フィルムは、単一の液晶層を含み、
前記液晶層の５５０ｎｍに対する面内位相差は、１１０ｎｍ〜１８０ｎｍである請求項１１に記載の有機発光表示装置。
【発明の詳細な説明】
【技術分野】
【０００１】
フォルダブル円偏光板および表示装置に関する。
【背景技術】
【０００２】
現在、主に使用されている表示装置は、自ら発光する発光表示装置と別途の光源を必要とする受光型表示装置に分けられ、これらの画質を改善するための方法として位相差フィルムなどの補償フィルムがよく使用される。
【０００３】
発光型表示装置、例えば有機発光表示装置（ｏｒｇａｎｉｃ  ｌｉｇｈｔ  ｅｍｉｔｔｉｎｇ  ｄｉｏｄｅｄｉｓｐｌａｙ、ＯＬＥＤ ｄｉｓｐｌａｙ）の場合、電極などの金属による外部光の反射により視認性とコントラスト比が落ちることがある。これを減らすために、偏光子と補償フィルムを使用して線偏光を円偏光に変えることにより、有機発光表示装置によって反射した外部光が外側に漏れることを防止することができる。
【０００４】
しかし、現在開発されている補償フィルムは、理想的な位相差と一致しないため、反射した外部光が外側に漏れることがある。また、有機発光表示装置は液晶表示素子と異なりフォルダブル特性に優れるため、フォルダブル用途への展開が期待されている。
【発明の概要】
【発明が解決しようとする課題】
【０００５】
一具現例は、フォルダブル可能な有機発光表示装置において外部光の反射防止効果をさらに改善することができるフォルダブル円偏光板を提供する。
【０００６】
他の具現例は、フォルダブル可能な有機発光表示装置に適用可能なフォルダブル補償フィルムを提供する。
【０００７】
他の具現例は、前記フォルダブル補償フィルムまたは前記フォルダブル円偏光板を備えた表示装置を提供する。
【課題を解決するための手段】
【０００８】
一具現例によると、偏光子と、前記偏光子の一面に位置し、液晶層を含むフォルダブル可能な補償フィルムとを含み、前記液晶層の４５０ｎｍ、５５０ｎｍおよび６５０ｎｍ波長に対する面内位相差は、下記関係式１または２を満たし、前記補償フィルムは、４２０ｎｍ以下の波長領域の光を吸収し、ＣＩＥ−Ｌａｂ色座標系で反射色相がΔａ＊ｂ＊≦５．０を満たすフォルダブル円偏光板を提供する。
【０００９】
［関係式１］
Ｒｅ（４５０ｎｍ）＜Ｒｅ（５５０ｎｍ）≦Ｒｅ（６５０ｎｍ）
【００１０】
［関係式２］
Ｒｅ（４５０ｎｍ）≦Ｒｅ（５５０ｎｍ）＜Ｒｅ（６５０ｎｍ）
【００１１】
前記関係式１または２において、
Ｒｅ（４５０ｎｍ）は、４５０ｎｍ波長の入射光に対する液晶層の面内位相差であり、
Ｒｅ（５５０ｎｍ）は、５５０ｎｍ波長の入射光に対する液晶層の面内位相差であり、
Ｒｅ（６５０ｎｍ）は、６５０ｎｍ波長の入射光に対する液晶層の面内位相差である。
【００１２】
前記液晶層は、４２０ｎｍ以下の波長領域の光を吸収する液晶を含むことができる。
【００１３】
前記液晶層は、４２０ｎｍ以下の波長領域の光を吸収する添加剤を含むことができる。
【００１４】
前記補償フィルムは、４２０ｎｍ以下の波長領域の光を吸収する吸光フィルムを含むことができる。
【００１５】
前記補償フィルムの４００ｎｍ波長の光の吸収率は、約１５％以上であることができる。
【００１６】
前記補償フィルムの４００ｎｍ波長の光の吸収率は、約５０％以上であることができる。
【００１７】
前記補償フィルムの４００ｎｍおよび５５０ｎｍ波長の光の透過率は、下記関係式３を満たすことができる。
【００１８】
［関係式３］
Ｔ２／Ｔ１≦０．６
【００１９】
前記関係式３において、
Ｔ１は、補償フィルムの５５０ｎｍ波長の光の透過率であり、
Ｔ２は、補償フィルムの４００ｎｍ波長の光の透過率である。
【００２０】
前記補償フィルムは、４３０ｎｍ〜７８０ｎｍ領域の光を実質的に吸収しないことができる。
【００２１】
前記補償フィルムの５５０ｎｍに対する面内位相差は、約１１０ｎｍ〜１８０ｎｍであることができる。
【００２２】
前記補償フィルムは、単一の液晶層を含むことができる。
【００２３】
他の具現例によると、有機発光表示パネルと、前記有機発光表示パネルの一面に位置し、偏光子および補償フィルムを含むフォルダブル円偏光板とを含み、前記有機発光表示パネルは、第１波長領域の光を放出し、前記補償フィルムは、液晶層を含み、前記第１波長領域より短波長領域の光を吸収し、前記液晶層の４５０ｎｍ、５５０ｎｍおよび６５０ｎｍ波長に対する面内位相差は、下記関係式１または２を満たし、前記円偏光板は、ＣＩＥ−Ｌａｂ色座標系で反射色相がΔａ＊ｂ＊≦５．０を満たすフォルダブル可能な有機発光表示装置を提供する。
【００２４】
［関係式１］
Ｒｅ（４５０ｎｍ）＜Ｒｅ（５５０ｎｍ）≦Ｒｅ（６５０ｎｍ）
【００２５】
［関係式２］
Ｒｅ（４５０ｎｍ）≦Ｒｅ（５５０ｎｍ）＜Ｒｅ（６５０ｎｍ）
【００２６】
前記関係式１または２において、
Ｒｅ（４５０ｎｍ）は、４５０ｎｍ波長の入射光に対する液晶層の面内位相差であり、
Ｒｅ（５５０ｎｍ）は、５５０ｎｍ波長の入射光に対する液晶層の面内位相差であり、
Ｒｅ（６５０ｎｍ）は、６５０ｎｍ波長の入射光に対する液晶層の面内位相差である。
【００２７】
前記第１波長領域は、約４３０ｎｍ〜７８０ｎｍであることができる。
【００２８】
前記補償フィルムは、前記第１波長領域の光を実質的に吸収しないことができる。
【００２９】
前記液晶層は、４２０ｎｍ以下の波長領域の光を吸収する液晶を含むことができる。
【００３０】
前記液晶層は、４２０ｎｍ以下の波長領域の光を吸収する添加剤を含むことができる。
【００３１】
前記補償フィルムは、４２０ｎｍ以下の波長領域の光を吸収する吸光フィルムを含むことができる。
【００３２】
前記補償フィルムの４００ｎｍ波長の光の吸収率は、１５％以上であることができる。
【００３３】
前記補償フィルムの４００ｎｍ波長の光の吸収率は、５０％以上であることができる。
【００３４】
前記補償フィルムの４００ｎｍおよび５５０ｎｍ波長の光の透過率は、下記関係式３を満たすことができる。
【００３５】
［関係式３］
Ｔ２／Ｔ１≦０．６
【００３６】
前記関係式３において、
Ｔ１は、補償フィルムの５５０ｎｍ波長の光の透過率であり、
Ｔ２は、補償フィルムの４００ｎｍ波長の光の透過率である。
【００３７】
前記補償フィルムは、単一の液晶層を含むことができる。
【００３８】
前記液晶層の５５０ｎｍに対する面内位相差は、１１０ｎｍ〜１８０ｎｍであることができる。
【発明の効果】
【００３９】
外部光の反射防止効果をさらに改善することができる。
【図面の簡単な説明】
【００４０】
【図１】一具現例に係る有機発光表示装置を概略的に示す断面図である。
【図２】円偏光板の外部光反射防止効果を示す概略図である。
【図３】実施例１〜４に係る補償フィルムの波長による光透過度を示すグラフである。
【図４】実施例１２、１３に係る有機発光表示装置の波長による発光特性を示すグラフである。
【発明を実施するための形態】
【００４１】
以下、具現例について技術分野で通常の知識を有する者が容易に実施できるように詳しく説明する。しかし、具現例は、様々な異なる形態に具現されることができ、ここで説明する具現例に限定されない。
【００４２】
図面において、様々な層および領域を明確に表現するために厚さを拡大して示した。明細書全体にわたって類似した部分に対しては、同一の図面符号を付けた。層、膜、領域、板などの部分が他の部分の「上」にあるというとき、これは、他の部分の「直上」にある場合だけでなく、その間にまた他の部分がある場合も含む。反対に、ある部分が他の部分の「直上」にあるという場合は、その間にまた他の部分がないことを意味する。
【００４３】
以下、図面を参考して一具現例に係る補償フィルムを説明する。
【００４４】
図１は、一具現例に係る有機発光表示装置を概略的に示す断面図である。
【００４５】
図１を参考すると、一具現例に係る有機発光表示装置５００は、有機発光表示パネル１００と円偏光板２００とを含む。
【００４６】
有機発光表示装置５００はフォルダブルが可能な可撓性素子であってもよい。
【００４７】
有機発光表示パネル１００は、フルカラー（ｆｕｌｌ  ｃｏｌｏｒ）を表現するための複数の単位画素群を含み、複数の単位画素群は、行および／または列によって交互に配置されることができる。各単位画素群は、複数の画素を含み、例えば２×２マトリックス、３×１マトリックスなどの多様な配列を有することができる。各単位画素群は、例えば、赤色画素、緑色画素および青色画素を含むことができ、例えば白色画素をさらに含むことができる。単位画素群の構成および配置は、多様に変形することができる。
【００４８】
図１を参考すると、有機発光表示パネル１００は、ベース基板１１０、ベース基板１１０上に配列されている薄膜トランジスターアレイＱ１、Ｑ２、Ｑ３（ｔｈｉｎ  ｆｉｌｍ  ｔｒａｎｓｉｓｔｏｒ  ａｒｒａｙ）、有機発光ダイオード１５０および対向基板１７０を含む。
【００４９】
ベース基板１１０は、ガラス基板、高分子基板または半導体基板であることができる。前記高分子基板は、例えば、ポリカーボネート、ポリメチルメタクリレート、ポリエチレンテレフタレート、ポリエチレンナフタレート、ポリアミド、ポリエーテルスルホン、これらの共重合体、これらの誘導体またはこれらの組み合わせであってもよいが、これに限定されず、高分子基板を使用する場合、フレキシブル素子を効果的に具現することができる。
【００５０】
薄膜トランジスターアレイＱ１、Ｑ２、Ｑ３は、各画素ごとに配置されているスイッチング薄膜トランジスターＱＳ１、ＱＳ２、ＱＳ３および駆動薄膜トランジスターＱＤ１、ＱＤ２、ＱＤ３を含み、スイッチング薄膜トランジスターＱＳ１、ＱＳ２、ＱＳ３および駆動薄膜トランジスターＱＤ１、ＱＤ２、ＱＤ３は、電気的に連結されている。
【００５１】
スイッチング薄膜トランジスターＱＳ１、ＱＳ２、ＱＳ３は、制御端子、入力端子および出力端子を有し、制御端子はゲート線に連結され、入力端子はデータ線に連結され、出力端子は駆動薄膜トランジスターＱＤ１、ＱＤ２、ＱＤ３に連結されている。スイッチング薄膜トランジスターＱＳ１、ＱＳ２、ＱＳ３は、ゲート線に印加する走査信号に応答して、データ線に印加するデータ信号を駆動薄膜トランジスターＱＤ１、ＱＤ２、ＱＤ３に伝達することができる。
【００５２】
駆動薄膜トランジスターＱＤ１、ＱＤ２、ＱＤ３も、制御端子、入力端子および出力端子を有し、制御端子はスイッチング薄膜トランジスターＱＳ１、ＱＳ２、ＱＳ３に連結され、入力端子は駆動電圧線に連結され、出力端子は有機発光ダイオード１５０に連結されている。駆動薄膜トランジスターＱＤ１、ＱＤ２、ＱＤ３は、制御端子と出力端子との間にかかる電圧によってその大きさが変わる出力電流を流すことができる。
【００５３】
薄膜トランジスターアレイＱ１、Ｑ２、Ｑ３上には、絶縁層１１１が形成されている。絶縁層１１１は、スイッチング薄膜トランジスターＱＳ１、ＱＳ２、ＱＳ３および駆動薄膜トランジスターＱＤ１、ＱＤ２、ＱＤ３の一部を露出する複数の接触口を有する。
【００５４】
絶縁層１１１上には有機発光ダイオード１５０が形成されている。有機発光ダイオード１５０は、第１色を表わす第１有機発光ダイオード、第２色を表わす第２有機発光ダイオード、および第３色を表わす第３有機発光ダイオードを含むことができる。ここで、第１色、第２色および第３色は、それぞれ三原色の一つであることができる。
【００５５】
有機発光ダイオード１５０は、下部電極１２０、有機層１３０および上部電極１４０を含む。下部電極１２０は、第１〜第３有機発光ダイオードにそれぞれ位置する第１下部電極１２０ａ、第２下部電極１２０ｂおよび第３下部電極１２０ｃを含み、有機層１３０は、第１色の光を放出する有機層１３０ａ、第２色の光を放出する有機層１３０ｂおよび第３色の光を放出する有機層１３０ｃを含む。上部電極１４０は、第１〜第３有機発光ダイオードに共通する共通電極であることができる。第１有機発光ダイオード、第２有機発光ダイオードおよび第３有機発光ダイオードの間には、例えばポリイミドのような絶縁物質で作られた隔壁１６０が形成されている。
【００５６】
下部電極１２０は、駆動薄膜トランジスターＱＤ１、ＱＤ２、ＱＤ３の出力端子に連結され、上部電極１４０は共通電圧に連結されている。
【００５７】
下部電極１２０と上部電極１４０のいずれか一つはアノード（ａｎｏｄｅ）であり、他の一つはカソード（ｃａｔｈｏｄｅ）である。例えば、下部電極１２０がアノードであってもよく、上部電極１４０がカソードであってもよい。アノードは、正孔（ｈｏｌｅ）が注入される電極で高い仕事関数（ｗｏｒｋ  ｆｕｎｃｔｉｏｎ）を有する導電物質で作られることができ、カソードは、電子（ｅｌｅｃｔｒｏｎ）が注入される電極で低い仕事関数を有する導電物質で作られることができる。
【００５８】
下部電極１２０と上部電極１４０の少なくともいずれか一つは、発光した光が外部に出られる透明または半透明導電物質で作られることができ、例えば、ＩＴＯまたはＩＺＯのような導電性酸化物薄膜および／またはＡｇ、Ａｌ薄膜のような金属薄膜であることができる。
【００５９】
有機層１３０は発光層を含み、付帯層をさらに含むことができる。
【００６０】
発光層は、下部電極１２０と上部電極１４０に電圧が印加されたとき、赤色、緑色または青色の可視光線領域の光を固有に出せる有機物質を含むことができる。発光層は、第１波長領域の光を放出することができ、前記第１波長領域の光は、例えば約４３０ｎｍ〜７８０ｎｍであることができる。発光層は、例えば約４３０ｎｍ〜５００ｎｍ領域の青色光を放出する青色発光層、約５００ｎｍ〜５８０ｎｍ領域の緑色光を放出する緑色発光層、および約５８０ｎｍ〜７８０ｎｍ領域の赤色光を放出する赤色発光層を含むことができる。
【００６１】
付帯層は、電子と正孔のバランスを合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および／または電子伝達層（ｅｌｅｃｔｒｏｎ  ｔｒａｎｓｐｏｒｔｉｎｇ  ｌａｙｅｒ）を含むことができるが、これに限定されるものではない。有機層１３０は、実質的に一方向に配向された有機分子を含むことができ、有機層１３０の有機分子は、例えば真空蒸着のような蒸着により形成することができる。
【００６２】
図１では、有機層１３０が各画素ごとに分離されている例を示したが、これに限定されず、有機層１３０が有機発光ダイオード１５０に共通層で形成された構造であってもよく、例えば第１色の光を出す発光層、第２色の光を出す発光層、および第３色の光を出す発光層が積層された構造であってもよい。この場合、有機層１３０の下部または上部に色フィルター（図示せず）をさらに含んでもよい。
【００６３】
対向基板１７０は、例えば封止基板であることができる。封止基板は、ガラス、金属および／または高分子で作られることができ、高分子は、例えばポリエチレンテレフタレート（ＰＥＴ）、ポリビニルアルコール（ＰＶＡ）、ポリカーボネート（ＰＣ）、トリアセチルセルロース（ＴＡＣ）、これらの共重合体、これらの誘導体および／またはこれらの組み合わせであることができる。封止基板は、有機発光ダイオード１５０を封止して外部から水分および／または酸素が流入することを防止することができる。ベース基板１１０と対向基板１７０は、シーリング材５０によって結合することができる。
【００６４】
図１では、有機発光表示パネル１００の一例の構造を例示したが、有機発光表示パネル１００の構造は多様であることができ、公知された何れの有機発光表示パネルも適用することができる。
【００６５】
円偏光板２００は、有機発光表示パネル１００の一面に位置し、有機発光表示パネル１００から光が出る側に位置することができる。図１では、対向基板１７０側に光が出る前面発光（ｔｏｐ  ｅｍｉｓｓｉｏｎ）構造を例示して、円偏光板２００が対向基板１７０の一面に配置された例を示したが、これに限定されず、ベース基板１１０側に光が出る背面発光（ｂｏｔｔｏｍ  ｅｍｉｓｓｉｏｎ）構造の場合、円偏光板２００は、ベース基板１１０の外側に配置されてもよい。
【００６６】
円偏光板２００はフォルダブル円偏光板であってもよい。
【００６７】
円偏光板２００は、偏光子３００および補償フィルム４００を含む。
【００６８】
偏光子３００は、外部から入射する光（以下、「入射光」という）を線偏光に変換させる線状偏光子（ｌｉｎｅａｒ  ｐｏｌａｒｉｚｅｒ）であることができる。
【００６９】
偏光子３００は、例えば延伸したポリビニルアルコール（ｐｏｌｙｖｉｎｙｌ  ａｌｃｏｈｏｌ、ＰＶＡ）で作られた偏光板であることができ、前記偏光板は、例えばポリビニルアルコールフィルムを延伸し、これにヨードまたは異色性染料を吸着させた後、ホウ酸処理および洗浄などの方法で形成することができる。
【００７０】
偏光子３００は、例えば高分子と異色性染料を溶融混合（ｍｅｌｔ  ｂｌｅｎｄ）して準備された偏光フィルムであることができ、前記偏光フィルムは、例えば高分子と異色性染料を混合し、前記高分子の溶融点以上の温度で溶融してシートで製作する方法で形成することができる。前記高分子は、疎水性高分子であることができ、例えばポリオレフィンであることができる。
【００７１】
補償フィルム４００は、偏光子３００を通過した線偏光した光を円偏光させて位相差を発生させることができ、例えばλ／４プレートであることができる。前記λ／４プレートは、５５０ｎｍ波長（以下、「基準波長」という）の入射光に対して、例えば約１１０ｎｍ〜１８０ｎｍの面内位相差（ｉｎ−ｐｌａｎｅ  ｒｅｔａｒｄａｔｉｏｎ、Ｒｅ）を有することができる。
【００７２】
補償フィルム４００はフォルダブル補償フィルムであってもよい。
【００７３】
補償フィルム４００は、液晶層を含み、選択的に基材、及び／又は配向膜を含む。
【００７４】
基材は、例えばガラス基板または高分子基板であることができる。前記高分子基板は、光学等方性を有することができ、例えばポリエチレンテレフタレート（ＰＥＴ）、ポリビニルアルコール（ＰＶＡ）、ポリカーボネート（ＰＣ）、トリアセチルセルロース（ＴＡＣ）、これらの誘導体および／またはこれらの組み合わせで作られた基板であることができるが、これに限定されるものではない。基材は、場合によって省略してもよい。
【００７５】
配向膜は、後述する液晶層の液晶にプレチルト角度（ｐｒｅｔｉｌｔ  ａｎｇｌｅ）を付与して液晶の配向性を制御することができ、例えばポリビニルアルコール、ポリオレフィン、ポリアミック酸、ポリイミドまたはこれらの組み合わせで作られることができる。配向膜の表面は、ラビング（ｒｕｂｂｉｎｇ）のような物理的処理または光配向のような光処理によって液晶配向能力を付与することができる。配向膜は、場合によって省略してもよい。
【００７６】
液晶層は、光学異方性を有する液晶を含むことができる。
【００７７】
液晶は、例えば棒状のネマティック液晶であることができ、正または負の複屈折値（Δｎ）を有することができる。
【００７８】
液晶は、反応性メソゲン液晶であることができ、例えば一つ以上のメソゲンモイエティ（ｍｅｓｏｇｅｎｉｃ  ｍｏｉｅｔｙ）と一つ以上の重合性作用基を有することができる。前記反応性メソゲン液晶は、例えば一つ以上の重合性作用基を有する棒状の芳香族誘導体、プロピレングリコール１−メチル、プロピレングリコール２−アセテートおよびＰ１−Ａ１−（Ｚ１−Ａ２）ｎ−Ｐ２で表される化合物（ここで、Ｐ１とＰ２は重合性作用基で、それぞれ独立してアクリレート（ａｃｒｙｌａｔｅ）、メタクリレート（ｍｅｔｈａｃｒｙｌａｔｅ）、アクリロイル（ａｃｒｙｌｏｙｌ）、ビニル（ｖｉｎｙｌ）、ビニルオキシ（ｖｉｎｙｌｏｘｙ）、エポキシ（ｅｐｏｘｙ）またはこれらの組み合わせを含むことができ、Ａ１およびＡ２は、それぞれ独立して１，４−フェニレン（１，４−ｐｈｅｎｙｌｅｎｅ）、ナフタレン（ｎａｐｈｔｈａｌｅｎｅ）−２，６−ジイル（ｄｉｙｌ）基またはこれらの組み合わせを含むことができ、Ｚ１は単一結合、−ＣＯＯ−、−ＯＣＯ−またはこれらの組み合わせを含むことができ、ｎは０、１または２である）の少なくともいずれか一つを含むことができるが、これに限定されるものではない。
【００７９】
液晶は、熱硬化性液晶または光硬化性液晶であることができる。例えば、液晶が光硬化性液晶であるとき、前記光は、約２５０ｎｍ〜４００ｎｍ波長の紫外光であることができる。
【００８０】
液晶層は、上述した液晶を含む液晶組成物から形成することができ、液晶組成物は、液晶以外に反応開始剤、界面活性剤、溶解補助剤および／または分散剤のような各種添加剤と溶媒を含むことができる。液晶組成物は、例えばスピンコーティング、スリットコーティングおよび／またはインクジェットのような塗布工程に適用することができ、塗布後に、必要に応じて乾燥工程を適用することができる。
【００８１】
補償フィルム４００は単一層であることができ、単一液晶層を含むことができる。従って、補償フィルム４００の面内位相差は、液晶層の面内位相差と実質的に同一であることができる。
【００８２】
液晶層は、波長によって面内位相差が異なることができ、例えば長波長の光に対する面内位相差は、短波長の光に対する面内位相差より大きいことができる。
【００８３】
液晶層の４５０ｎｍ、５５０ｎｍおよび６５０ｎｍ波長に対する面内位相差は、例えば下記関係式１または２を満たすことができる。
【００８４】
［関係式１］
Ｒｅ（４５０ｎｍ）＜Ｒｅ（５５０ｎｍ）≦Ｒｅ（６５０ｎｍ）
【００８５】
［関係式２］
Ｒｅ（４５０ｎｍ）≦Ｒｅ（５５０ｎｍ）＜Ｒｅ（６５０ｎｍ）
【００８６】
前記関係式１または２において、
Ｒｅ（４５０ｎｍ）は、４５０ｎｍ波長の入射光に対する液晶層の面内位相差であり、
Ｒｅ（５５０ｎｍ）は、５５０ｎｍ波長の入射光に対する液晶層の面内位相差であり、
Ｒｅ（６５０ｎｍ）は、６５０ｎｍ波長の入射光に対する液晶層の面内位相差である。
【００８７】
このように関係式１または２を満たす液晶層を含むことで、波長依存性を減らして、外部光の反射防止機能を効果的に行うことができる。
【００８８】
一方、補償フィルム４００は、約４２０ｎｍ以下の波長領域の光を吸収することができ、これにより、短波長領域の光に対する反射防止機能を補完して、反射防止効果をさらに効果的に具現することができる。
【００８９】
図２は、円偏光板の外部光反射防止効果を示す概略図である。
【００９０】
図２を参考すると、外部から入射する非偏光した光（ｉｎｃｉｄｅｎｔ  ｕｎｐｏｌａｒｉｚｅｄ  ｌｉｇｈｔ）（以下、「外部光」という）は、偏光子３００を通過しながら、二つの偏光直交成分のうち一方の偏光直交成分、つまり、第１偏光直交成分のみが透過し、偏光した光は、補償フィルム４００を通過しながら円偏光に変わることができる。前記円偏光した光は、有機発光表示パネル１００に含まれた金属電極などによって反射しながら円偏光方向が変わり、前記円偏光した光が補償フィルム４００を通過しながら二つの偏光直交成分のうち他方の偏光直交成分、つまり、第２偏光直交成分のみが透過することができる。前記第２偏光直交成分は、偏光子３００を通過することができず、外部に光が出ないので、外部光反射防止効果を有することができる。
【００９１】
一方、本発明者は、所定波長領域の光に対しては、このような外部光反射防止効果の影響が微小であり、光漏れが発生することを確認し、特に４２０ｎｍ以下の短波長領域の光に対して光漏れが発生して、青みを帯びた（ｂｌｕｉｓｈ）色を表せることを確認した。そこで、前述したように、補償フィルム４００が約４２０ｎｍ以下の短波長領域の光を吸収することができるようにすることで、光漏れの発生を抑制して、反射色感を改善することができる。
【００９２】
一例として、補償フィルム４００の液晶層は、有機発光表示パネル１００から放出する前記第１波長領域の光より短波長領域の光を吸収することができる。例えば、補償フィルム４００の液晶層は、約４２０ｎｍ以下の短波長領域の光を吸収することができる。例えば、液晶層に含まれた液晶は、約４２０ｎｍ以下の短波長領域の光を吸収することができる。例えば、液晶層に含まれた反応開始剤、界面活性剤、溶解補助剤および／または分散剤のような添加剤は、約４２０ｎｍ以下の短波長領域の光を吸収することができる。
【００９３】
一例として、補償フィルム４００は、有機発光表示パネル１００から放出する前記第１波長領域の光より短波長領域の光を吸収する吸光部材を含むことができる。例えば、補償フィルム４００は、約４２０ｎｍ以下の短波長領域の光を吸収する吸光部材を含むことができる。吸光部材は、例えば吸光フィルムであってもよいが、その形態は特に限定されない。吸光部材は、有機発光表示パネル１００から反射する光が通過する地点に位置することができる。
【００９４】
補償フィルム４００は、約４２０ｎｍ以下の短波長領域の光を吸収することができ、例えば、約４００ｎｍ波長の光の吸収率は約１５％以上であることができる。約４００ｎｍ波長の光の吸収率は、前記範囲内で例えば約１５％乃至１００％であることができ、前記範囲内で例えば約５０％乃至１００％であることができる。
【００９５】
補償フィルム４００の４００ｎｍおよび５５０ｎｍ波長の光の透過率は、例えば下記関係式３を満たすことができる。
【００９６】
［関係式３］
Ｔ２／Ｔ１≦０．６
【００９７】
前記関係式３において、
Ｔ１は、補償フィルムの５５０ｎｍ波長の光の透過率であり、
Ｔ２は、補償フィルムの４００ｎｍ波長の光の透過率である。
【００９８】
補償フィルム４００の４００ｎｍおよび５５０ｎｍ波長の光の透過率は、例えば下記関係式３ａを満たすことができる。
【００９９】
［関係式３ａ］
Ｔ２／Ｔ１≦０．５
【０１００】
補償フィルム４００の４００ｎｍおよび５５０ｎｍ波長の光の透過率は、例えば下記関係式３ａａを満たすことができる。
【０１０１】
［関係式３ａａ］
Ｔ２／Ｔ１≦０．４
【０１０２】
補償フィルム４００は、約４３０ｎｍ〜７８０ｎｍ領域の光を実質的に吸収しないことができ、ベース基板１１０を透過率１００％基準とすると、補償フィルム４００の約４３０ｎｍ〜７８０ｎｍ領域の光の透過率は、約９８％乃至１００％であることができ、前記範囲内で例えば約９９％乃至１００％であることができる。このように、補償フィルム４００は、可視光線領域の光を実質的にそのまま透過させることで、有機発光表示パネル１００から放出する青色光、緑色光および赤色光の損失を防止することができる。
【０１０３】
このように、約４２０ｎｍ以下の短波長領域の光を吸収する補償フィルム４００を具備することで、外部光反射防止効果が微小な短波長領域の光の光漏れを実質的に防止することにより、全波長領域に対してさらに効果的な円偏光効果を具現することができる。これにより、外部光の反射によって色を帯びる反射色感を改善して、有機発光表示装置の表示特性を改善することができる。
【０１０４】
円偏光板４００の反射色感は、ＣＩＥ−Ｌａｂ色座標系を使用して表記することができ、ＣＩＥ−Ｌａｂ色座標系において、正数ａ＊値は赤色、負数ａ＊値は緑色、正数ｂ＊値は黄色、負数ｂ＊値は青色を表し、ａ＊とｂ＊の絶対値が大きいほど反射色感が濃いことを表すことができる。
【０１０５】
円偏光板２００の反射色感は、例えばΔａ＊ｂ＊≦５．０を満たすことができる。前記範囲の反射色感は、青みを帯びた色でなくてもよく、実質的に無彩色（ｎｅｕｔｒａｌ  ｇｒａｙ）であってもよい。上記の範囲内で例えば、Δａ＊ｂ＊≦４．８を満たすことができ、上記の範囲内で例えば、Δａ＊ｂ＊≦４．５を満たすことができ、上記の範囲内で例えば、Δａ＊ｂ＊≦４．２を満たすことができ、上記の範囲内で例えば、Δａ＊ｂ＊≦４．０を満たすことができ、上記の範囲内で例えば、Δａ＊ｂ＊≦３．８を満たすことができ、上記の範囲内で例えば、Δａ＊ｂ＊≦３．５を満たすことができる。
【０１０６】
前記範囲の反射色感を有することで、外部光の反射を実質的に減らして、有機発光表示装置の視認性を改善することができる。例えば、前記範囲の反射色相を有することで、約１０％以下の反射度を有することができ、例えば約８％以下の反射度を有することができ、例えば約５％以下の反射度を有することができる。
【実施例】
【０１０７】
以下、実施例を通じて、上述した具現例をさらに詳しく説明する。但し、下記の実施例は、単に説明の目的のためのものであり、本発明の範囲を制限するものではない。
【０１０８】
液晶材料の準備
表１に記載された特性を有する重合性液晶４種（ＤＩＣ社製造）を準備した。
【０１０９】
【表１】
2020504325.tif 000003
【０１１０】
補償フィルムの製造
実施例１
ＴＡＣフィルム上に光配向膜材料（ＰＡＭ−００２１：ＤＩＣ社製造）をスピンコーティングし、８０℃で３分間乾燥した後、１００ｍＪ／ｃｍ２の偏光ＵＶ光を照射して光配向膜を形成した。次いで、光配向膜上に液晶１をスピンコーティングし、８０℃で２分間乾燥して、室温まで冷却した後、６００ｍＪ／ｃｍ２のＵＶ光を照射し、２．０μｍ厚さの液晶層を形成して、補償フィルムを準備した。
【０１１１】
実施例２
液晶１の代わりに液晶２を使用した以外は、実施例１と同じ方法で補償フィルムを準備した。
【０１１２】
実施例３
液晶１の代わりに液晶３を使用した以外は、実施例１と同じ方法で補償フィルムを準備した。
【０１１３】
実施例４
液晶１の代わりに液晶４を使用した以外は、実施例１と同じ方法で補償フィルムを準備した。
【０１１４】
比較例１
市販品の補償フィルム（Ｔｅｉｊｉｎ、ＷＲＳ−１４２）を準備した。
【０１１５】
評価１
実施例１〜４に係る補償フィルムの波長による光透過度を確認した。光透過度は、ＣＭ３６００ｄ（Ｋｏｎｉｃａ  Ｍｉｎｏｌｔａ社製造）を使用して測定した。
【０１１６】
その結果は、図３の通りである。
図３は、実施例１〜４に係る補償フィルムの波長による光透過度を示すグラフである。
【０１１７】
図３において、光透過率は、５５０ｎｍにおける光透過率を１００％として正規化した値である。
【０１１８】
図３を参考すると、実施例１〜４に係る補償フィルムは、約４２０ｎｍ以下の波長領域で低い透過度を示すことを確認することができ、これから実施例１〜４に係る補償フィルムは、約４２０ｎｍ以下の波長領域の光を吸収することを確認することができる。一方、実施例１〜４に係る補償フィルムは、有機発光表示パネルから放出する光の波長範囲の約４５０ｎｍ以上の波長領域の光をほぼ１００％透過可能なことが確認できる。
【０１１９】
有機発光表示装置の製造
実施例５
有機発光表示パネル（ＧａｌａｘｙＳ４、Ｓａｍｓｕｎｇ）上に減圧接着剤を塗布し、実施例１に係る補償フィルムと偏光板（ＳＥＧ１４２５ＤＵ、Ｎｉｔｔｏ  Ｄｅｎｋｏ社製造）を順次に合紙して有機発光表示装置を製造した。
【０１２０】
実施例６
実施例１に係る補償フィルムの代わりに実施例２に係る補償フィルムを使用した以外は、実施例５と同じ方法で有機発光表示装置を製造した。
【０１２１】
実施例７
実施例１に係る補償フィルムの代わりに実施例３に係る補償フィルムを使用した以外は、実施例５と同じ方法で有機発光表示装置を製造した。
【０１２２】
実施例８
実施例１に係る補償フィルムの代わりに実施例４に係る補償フィルムを使用した以外は、実施例５と同じ方法で有機発光表示装置を製造した。
【０１２３】
比較例２
実施例１に係る補償フィルムの代わりに比較例１に係る補償フィルムを使用した以外は、実施例５と同じ方法で有機発光表示装置を製造した。
【０１２４】
評価２
実施例５〜８及び比較例２に係る有機発光表示装置の反射色感を評価した。
【０１２５】
反射色感は、光源Ｄ６５、８度反射、受光部２度条件で光を供給しながら、分光側色計（ＣＭ−３７００ｄ、Ｋｏｎｉｃａ  Ｍｉｎｏｌｔａ社）を使用して評価した。
【０１２６】
反射色感は、ＣＩＥ−Ｌａｂ色座標系において、横軸のａ＊値と縦軸のｂ＊値を使用し、正数ａ＊値は赤色、負数ａ＊値は緑色、正数ｂ＊値は黄色、負数ｂ＊値は青色を表し、ａ＊とｂ＊の絶対値が大きいほど色が濃い程度を表す。Δａ＊ｂ＊が小さいほど色変異が良好である。
【０１２７】
その結果は、表２の通りである。
【表２】
2020504325.tif 000004
【０１２８】
表２を参考すると、実施例５〜８に係る有機発光表示装置は、比較例２に係る有機発光表示装置と比較して反射色感が非常に低くなったことが確認できる。
【０１２９】
シミュレーション評価Ｉ
実施例９〜１１及び比較例３〜５
光吸収特性を有する液晶を適用した補償フィルムと、光吸収特性を有しない液晶を適用した補償フィルムの反射色感の変化を確認するために、シミュレーション評価をした。
【０１３０】
光吸収特性を有する液晶は、前記液晶１、２および３の光透過度データを使用した。光吸収特性を有しない液晶は、液晶１、２および３の光透過度データにおいて、約４２０ｎｍ以下の波長領域の光透過度がほぼ１００％である場合を仮定し、これをそれぞれ液晶Ａ、ＢおよびＣとした。
【０１３１】
シミュレーション評価結果は、表３の通りである。
【表３】
2020504325.tif 000005
＊ＰＶＡ：ポリビニルアルコール／染料偏光板（厚さ：６０μｍ）
【０１３２】
表３を参考すると、光吸収特性を有する液晶を使用した円偏光板は、光吸収特性を有しない液晶を使用した円偏光板と比較して、反射色感が十分に低くなることが確認できる。
【０１３３】
シミュレーション評価ＩＩ
実施例１２
シミュレーション評価のために、有機発光表示パネル（ＧａｌａｘｙＳ４、Ｓａｍｓｕｎｇ）上に液晶１で作られた補償フィルム付き有機発光表示装置の構造を設定し、有機発光表示パネルから放出する光（基準例）と補償フィルムを通過した光の波長分布を評価した。
【０１３４】
実施例１３
シミュレーション評価のために、有機発光表示パネル（ＧａｌａｘｙＳ４、Ｓａｍｓｕｎｇ）上に液晶２で作られた補償フィルム付き有機発光表示装置の構造を設定し、有機発光表示パネルから放出する光（基準例）と補償フィルムを通過した光の波長分布を評価した。
【０１３５】
図４は、実施例１２、１３に係る有機発光表示装置の波長による発光特性（Ｌｕｍｉｎａｎｃｅ）を示すグラフである。
【０１３６】
図４を参考すると、実施例１２、１３に係る有機発光表示装置は、基準例に係る有機発光表示装置と実質的に同一の発光特性を表すことが分かる。これから液晶１または２で作られた補償フィルムは、有機発光表示パネルから放出する光に影響を及ぼさないことが確認できる。これから、補償フィルムは、可視光線領域の光を実質的にそのまま透過させることで、有機発光表示パネルから放出する青色光、緑色光および赤色光の損失が防止可能であることが確認できる。
【０１３７】
以上により、本発明の好ましい実施例について説明したが、本発明は、これに限定されるものではなく、特許請求の範囲と発明の詳細な説明および添付の図面の範囲内で多様に変形して実施することが可能であり、これも本発明の範囲に属することは当然である。
【符号の説明】
【０１３８】
１００：有機発光表示パネル
１５０：有機発光ダイオード
２００：円偏光板
３００：偏光子
４００：補償フィルム
５００：有機発光表示装置
【図１】
2020504325.tif 000006
【図２】
2020504325.tif 000007
【図３】
2020504325.tif 000008
【図４】
2020504325.tif 000009
【国際調査報告】
2020504325.tif 000010
2020504325.tif 000011
2020504325.tif 000012
2020504325.tif 000013